(57)【要約】【課題】吸収性に優れ且つよれにくい吸収体を含み、ひいては吸収性に優れ且つよれにくい吸収性物品を提供すること。【解決手段】液透過性シートと、液不透過性シートと、上記液透過性シート及び液不透過性シートの間の吸収体（３）とを含む吸収性物品であって、吸収体（３）が、吸収コア層（７）と、吸収コア（７）を覆うコアラップ層（８）とを含み、吸収体（３）が、コアラップ層（８）から吸収コア層（７）の内部に向かって延びる接着部（６）を有し、そして接着部（６）が、吸収コア層（７）の内部を固定し且つコアラップ層（８）及び吸収コア層（７）を連結していることを特徴とする吸収性物品。【選択図】図３
2014233410.tif 000002
【特許請求の範囲】
【請求項１】
液透過性シートと、液不透過性シートと、前記液透過性シート及び液不透過性シートの間の吸収体とを含む吸収性物品であって、
前記吸収体が、吸収コア層と、当該吸収コアを覆うコアラップ層とを含み、
前記吸収体が、前記コアラップ層から前記吸収コア層の内部に向かって延びる接着部を有し、そして
前記接着部が、前記吸収コア層の内部を固定し且つ前記コアラップ層及び前記吸収コア層を連結している、
ことを特徴とする、前記吸収性物品。
【請求項２】
前記吸収コア層が、パルプを含む、請求項１に記載の吸収性物品。
【請求項３】
前記接着部が、前記吸収体の平面方向において、ドット形状又はライン形状を有する、請求項１又は２に記載の吸収性物品。
【請求項４】
前記吸収体が複数の前記接着部を有し、前記複数の接着部が、前記吸収体の平面方向において、それぞれ、ドット形状を有し、そして前記複数の接着部が、前記吸収体の平面方向において千鳥状に配置されている、請求項１〜３のいずれか一項に記載の吸収性物品。
【請求項５】
前記接着部が、前記液不透過性シート側のコアラップ層から前記吸収コア層の内部に向かって延びている、請求項１〜４のいずれか一項に記載の吸収性物品。
【請求項６】
前記接着部が、前記液不透過性シート側のコアラップ層から前記吸収コア層の内部に向かって延びる、１又は複数の第１の接着部と、前記液透過性シート側のコアラップ層から前記吸収コア層の内部に向かって延びる、１又は複数の第２の接着部とを含む、請求項１〜５のいずれか一項に記載の吸収性物品。
【請求項７】
第１の接着部の少なくとも一部と、第２の接着部の少なくとも一部とが、連結していない、請求項６に記載の吸収性物品。
【請求項８】
前記接着部が、エマルジョン型接着剤から形成された、請求項１〜７のいずれか一項に記載の吸収性物品。
【請求項９】
前記接着部が、グルーガンを用いて、前記エマルジョン型接着剤を、前記コアラップ層の上から前記吸収コア層の内部に向かって打ち込むことにより形成された、請求項８に記載の吸収性物品。
【請求項１０】
前記接着部が、−５０〜＋８０℃のガラス転移温度を有する、請求項１〜９のいずれか一項に記載の吸収性物品。
【請求項１１】
液透過性シートと、液不透過性シートと、前記液透過性シート及び液不透過性シートの間の吸収体とを含む吸収性物品の製造方法であって、
吸収コア層を、コアラップ層で覆うことにより、吸収体を形成するステップ、
グルーガンを用いて、接着剤を、前記コアラップ層の上から、前記吸収コア層の内部に向かって打ち込み、前記コアラップ層から前記吸収コア層の内部に向かって延びる接着部を形成するステップ、
前記液不透過性シート、前記吸収体、及び前記液透過性シートを積層して、積層物を形成するステップ、そして
前記積層物を吸収性物品の形状にカットするステップ、
を含む前記方法。
【請求項１２】
前記接着剤が、エマルジョン型接着剤である、請求項１１に記載の方法。
【請求項１３】
前記エマルジョン型接着剤が、１０〜３０００ｍＰａ・ｓの粘度を有する、請求項１２に記載の方法。
【請求項１４】
前記接着部が、−５０〜＋８０℃のガラス転移温度を有する、請求項１１〜１３のいずれか一項に記載の方法。
【発明の詳細な説明】
【技術分野】
【０００１】
本開示は、吸収性物品、及び当該吸収性物品の製造方法に関する。
【背景技術】
【０００２】
吸収性物品、例えば、使い捨ておむつの分野では、パルプ等から形成される吸収コア層と、コアラップ層とを含む吸収体を含むものが知られており、当該吸収体では、吸収コア層と、コアラップ層との間に、ホットメルト型接着剤をスパイラル状に塗工し、それらを固定するのが一般的である。
【０００３】
例えば、特許文献１には、吸収体の機械強度、特に吸水時の機械強度を向上することを目的とした、使い捨て製品の製造方法が開示されている。特許文献１に記載の製造方法は、以下の通りである：連続的に供給されている透水性素材・不透水性素材・吸水材・伸縮性素材の少なくとも１つにホットメルト接着剤を塗布して接着を行い、使い捨て製品を得るにあたり、ベースレジンとしてＳＢダイブロックコポリマーが配合されているホットメルト接着材をファイバー状に塗出して、上記塗布対象物の進行方向に対して左右に振れる線を描くように塗布することを特徴とする使い捨て製品の製造方法。
【０００４】
また、特許文献２には、吸収体の機械強度を向上することを目的とした吸収体が開示されている。特許文献２に記載の吸収体は、以下の通りである：（Ａ）繊維集合体を含んで成る水分の吸収体であって、（Ａ）繊維集合体を形成する繊維同士が、（Ｂ）水系樹脂エマルジョン及び（Ｃ）再乳化形粉末樹脂から選択される少なくとも１種に由来する樹脂を用いて、結合されていることを特徴とする衛生材料用の水分の吸収体。
【先行技術文献】
【特許文献】
【０００５】
【特許文献１】特開平３−３７０６２号公報
【特許文献２】特開２００１−１７２８５４号公報
【発明の概要】
【発明が解決しようとする課題】
【０００６】
特許文献１に記載の吸収体では、接着剤が、コアラップと、吸収コアとの間に塗工されているに留まるため、吸収コア内部の機械的強度に劣る問題があった。
特許文献２に記載の吸収体では、吸収体内部において、水系樹脂エマルジョンに由来する接着部をどのように配置するかについて開示されていない。
従って、本開示は、吸収性に優れ且つよれにくい吸収体を含み、ひいては吸収性に優れ且つよれにくい吸収性物品を提供することを目的とする。
【課題を解決するための手段】
【０００７】
本開示者らは、上記課題を解決するために鋭意検討した結果、液透過性シートと、液不透過性シートと、上記液透過性シート及び液不透過性シートの間の吸収体とを含む吸収性物品であって、上記吸収体が、吸収コア層と、当該吸収コアを覆うコアラップ層とを含み、上記吸収体が、上記コアラップ層を基点とし、上記吸収コア層の内部に向かって延びる接着部を有し、そして上記接着部が、上記吸収コア層の内部を固定し且つ上記コアラップ層及び上記吸収コア層を連結していることを特徴とする吸収性物品を見出した。
【発明の効果】
【０００８】
本開示の吸収性物品は、吸収性に優れ且つよれにくい吸収体を含み、ひいては吸収性に優れ且つよれにくい。
【図面の簡単な説明】
【０００９】
【図１】図１は、本開示の実施形態の１つに従う吸収性物品の展開図である。
【図２】図２は、図１に示される使い捨ておむつ１の吸収体３を、バックシート側から観察した背面図である。
【図３】図３は、図２に示される吸収体３の断面図である。
【図４】図４は、本開示の別の実施形態に従う吸収性物品を説明するための図である。
【図５】図５は、本開示の別の実施形態に従う吸収性物品を説明するための図である。
【図６】図６は、本開示の別の実施形態に従う吸収性物品を説明するための図である。
【図７】図７は、本開示の別の実施形態に従う吸収性物品を説明するための図である。
【図８】図８は、本開示の別の実施形態に従う吸収性物品を説明するための図である。
【図９】図９は、本開示の別の実施形態に従う吸収性物品を説明するための図である。
【図１０】図１０は、実施例１の結果を示すグラフである。
【図１１】図１１は、実施例２の結果を示すグラフである。
【発明を実施するための形態】
【００１０】
本開示の吸収性物品及び吸収性物品の製造方法について、以下、詳細に説明する。
［吸収性物品］
図１は、本開示の実施形態の１つに従う吸収性物品の展開図（正面図）であり、より具体的には、使い捨ておむつ１の展開図である。図１に示される使い捨ておむつ１は、液透過性シート２と、液不透過性シート（図示せず）と、液透過性シート２及び液不透過性シートの間の吸収体３とを含む。図１に示される使い捨ておむつ１はまた、一対の立体ギャザー４と、一対のテープファスナ５とを有する。図１に示される使い捨ておむつ１では、向かって下側が、着用者の正面側であり、そして向かって上側が、着用者の背面側である。
【００１１】
図２は、図１に示される使い捨ておむつ１の吸収体３を、液不透過性シート側から観察した背面図である。図２に示される吸収体３は、複数の接着部６を有し、そして複数の接着部６は、吸収体３の平面方向において、ドット形状を有する。図２に示される吸収体３では、複数のドット形状の接着部６が、千鳥状に配置されている。
【００１２】
図３は、図２に示される吸収体３の断面図であり、図１のＩＩＩ−ＩＩＩ断面に相当する。図３では、向かって上側が、液透過性シート側であり、そして向かって下側が、液不透過性シート側である。図３に示される吸収体３は、吸収コア層７と、吸収コア層７を覆うコアラップ層８とを含み、そして複数の接着部６が、吸収コア層７の内部を固定し、そしてコアラップ層８と、吸収コア層７とを連結している。図３に示される吸収体３では、複数の接着部６が、液不透過性シート（図示せず）側のコアラップ層８を起点として、吸収コア層７の内部に向かって延びている。
なお、図３では、説明のため、液透過性シート及び液不透過性シートは省略されている。以下、同様である。
【００１３】
図３に示される吸収体３では、接着部６が、吸収コア層７の内部を固定し且つコアラップ層８及び吸収コア層７を連結しているため、接着部６の周囲に存在し且つ吸収体３の厚さ方向に延びる高剛性領域９が、吸収体３に剛性を付与し、特に液体を吸収した後に、吸収体３及び吸収性物品がよれにくくなる。一方、吸収体３は、２つの高剛性領域９の間に、高剛性領域９よりも剛性の低い低剛性領域１０を有する。低剛性領域１０は、吸収コア層７の構成成分、例えば、パルプが固定されていないため、高剛性領域９よりも剛性が低く、液体の吸収性に優れる。
【００１４】
なお、図３に示される吸収体３において、高剛性領域９と、低剛性領域１０とは、本開示を説明するために便宜上その範囲を一点鎖線で示したものであり、本開示を限定することを意図するものではない。図４及び図５においても、同様である。
【００１５】
図３に示されるように、複数の接着部６が、液不透過性シート（図示せず）側のコアラップ層８から吸収コア層７の内部に向かって延びることにより、コアラップ層８と、吸収コア層７とが強固に連結される。また、コアラップ層８と、液不透過性シート（図示せず）とは別途接着されることが一般的であることから、コアラップ層８と、吸収コア層７と、液不透過性シートとが強固に連結され、使用時に、吸収体３が、変形、分離等しにくくなる。
図３に示されるような吸収体３の断面図は、例えば、複数のドット形状の接着部により、そして一又は複数のライン形状の接着部により形成されうる。
【００１６】
図４は、本開示の別の実施形態に従う吸収性物品を説明するための図であり、図２に示される吸収体３の、図１のＩＩＩ−ＩＩＩ断面に相当する断面図である。図４では、図３と同様に、向かって上側が、液透過性シート側であり、そして向かって下側が、液不透過性シート側である。
【００１７】
図４に示される吸収体３では、複数の接着部６が、液不透過性シート（図示せず）側のコアラップ層８から吸収コア層７の内部に向かって延びる、複数の第１の接着部６'と、液透過性シート（図示せず）側のコアラップ層８から吸収コア層７の内部に向かって延びる、複数の第２の接着部６''とを含む。また、図４に示される吸収体３では、複数の第１の接着部６'と、複数の第２の接着部６''とが連結していない。
図４に示される吸収体３は、上記以外の部分は、原則として、図３に示される吸収体３と同一である。
【００１８】
図４に示される吸収体３では、図３に示される吸収体３と同様に、高剛性領域９が、吸収体３に剛性を付与し、特に液体を吸収した後に、吸収体及び吸収性物品がよれにくくなり、そして低剛性領域１０が、液体の吸収性に優れる。
【００１９】
なお、図３に示される実施形態では、複数の第１の接着部６'と、複数の第２の接着部６''とが連結していないが、本開示の吸収性物品の別の実施形態では、第１の接着部の少なくとも一部と、第２の接着部の少なくとも一部が連結しており、そして本開示の吸収性物品のさらに別の実施形態では、第１の接着部の少なくとも一部と、第２の接着部の少なくとも一部が連結していない。
【００２０】
図５は、本開示の別の実施形態に従う吸収性物品を説明するための図であり、図２に示される吸収体３の、図１のＩＩＩ−ＩＩＩ断面に相当する断面図である。
図５に示される吸収体３は、複数の第１の接着部６’と、複数の第２の接着部６''とが連結している以外は、図４に示される吸収体３と同様である。
【００２１】
図５に示される吸収体３は、複数の第１の接着部６’と、複数の第２の接着部６''とが連結しているため、図３及び図４に示される高剛性領域９よりも高い高剛性領域９を有する。従って、図５に示される吸収体３は、特に液体を吸収した後に、図３及び図４に示されるものよりもよれにくい。
【００２２】
また、図５に示される吸収体３は、図３に示される低剛性領域１０と同等の大きさの低剛性領域１０を有する。従って、図５に示される吸収体３は、図３に示されるものと同等の液体の吸収性を有する。
【００２３】
図５に示される吸収体３は、接着剤を、液不透過性シート側のコアラップ層８から吸収コア層７の内部に向かって打ち込み、１又は複数の第１の接着部６'を形成すると共に、接着剤を、第１の接着部６’と吸収体３の厚さ方向に重複する位置に、液透過性シート側のコアラップ層８から吸収コア層７の内部に向かって打ち込み、第１の接着部６'と連結する、１又は複数の第２の接着部６''を形成することにより製造することができる。
【００２４】
あるいは、図５に示される吸収体３は、接着剤を、液透過性シート側のコアラップ層８から吸収コア層７の内部に向かって打ち込み、１又は複数の第２の接着部６''を形成すると共に、接着剤を、第２の接着部６''と吸収体３の厚さ方向に重複する位置に、液不透過性シート側のコアラップ層８から吸収コア層７の内部に向かって打ち込み、第２の接着部６''と連結する、１又は複数の第１の接着部６''を形成することにより製造することができる。
【００２５】
本開示の別の実施形態に従う吸収体は、接着剤を、液不透過性シート側のコアラップ層から吸収コア層の内部を通過し、液透過性シート側のコアラップ層まで到達させることにより製造することができる。当該実施形態により製造される吸収体は、図５に示されるものと同等の断面を有する。
また、本開示のさらに別の実施形態に従う吸収体は、接着剤を、液透過性シート側のコアラップ層から吸収コア層の内部を通過し、液不透過性シート側のコアラップ層まで到達させることにより製造することができる。当該実施形態により製造される吸収体は、図５に示されるものと同等の断面を有する。
【００２６】
図２には、複数の接着部６が、吸収体３の平面方向において、それぞれ、ドット形状、より具体的には、円形を有する実施形態が示されているが、本開示の別の複数の実施形態に従う吸収性物品では、一又は複数の接着部が、吸収体の平面方向において、ドット形状として、それぞれ、楕円形、三角形、四角形、五角形、六角形等の形状を有する。
【００２７】
図２では、複数の接着部６が、吸収体３の平面方向において千鳥状に配置されている実施形態が示されているが、本開示の別の実施形態に従う吸収性物品では、複数のドット形状の接着部が、吸収体の平面方向において、千鳥状以外の配列、例えば、複数の接着部の数密度を変化させて配置されている。
なお、本明細書では、接着部の「数密度」は、吸収体の平面方向の単位面積当たりの接着部の数を意味する。
【００２８】
例えば、使い捨ておむつ、生理用ナプキン等では、排泄口当接域の液体の吸収性を向上させるために、吸収体の排泄口当接域における接着部の数密度を、排泄口非当接域の接着部の数密度よりも小さくすることができる。また、パンティーライナー等では、排泄口当接域のヨレを少なくするために、吸収体の排泄口当接域における接着部の数密度を、排泄口非当接域の接着部の数密度よりも大きくすることができる。
本開示の別の実施形態に従う吸収性物品では、吸収体の排泄口当接域と、排泄口非当接域とで、吸収体の平面方向における各接着部の面積が異なる。
【００２９】
本開示の吸収性物品において、接着部が、吸収体の平面方向においてドット形状を有する場合には、吸収体は、吸収体の平面方向において、それぞれ、好ましくは約０．０５〜約５．０個／ｃｍ2、より好ましくは約０．１〜約３．３個／ｃｍ2、そしてさらに好ましくは約０．２５〜約２．５個／ｃｍ2の接着部の数密度を有する。上記数密度が約０．０５個／ｃｍ2を下回ると、吸収体のヨレの防止が不十分になる傾向があり、そして上記数密度が約５．０個／ｃｍ2を超えると、吸収体の液体の吸収性が低下する傾向がある。
【００３０】
本開示の吸収性物品において、接着部が、吸収体の平面方向においてドット形状を有する場合には、各接着部は、吸収体の平面方向において、それぞれ、好ましくは約１．０〜約１５．０ｍｍ2、より好ましくは約３．０〜約１２．０ｍｍ2、そしてさらに好ましくは約５．０〜約８．０ｍｍ2の面積を有する。上記面積が約１．０ｍｍ2を下回ると、吸収体のヨレの防止が不十分になる場合があり、そして上記面積が約１５ｍｍ2を超えると、吸収体の液体の吸収性が低下する場合がある。
【００３１】
図３〜図５に示される実施形態では、コアラップ層８が、液不透過性シート（図示せず）側から、液透過性シート（図示せず）側を通って、液不透過性シートまで、吸収コア層７の周囲を一周しているが、本開示の別の実施形態の吸収性物品では、液不透過性シート側のコアラップ層と、液透過性側のコアラップ層とが分離している。本開示の別の実施形態の吸収性物品では、例えば、吸収体が、液不透過性シート側から順に、第１のコアラップ層、吸収コア層、及び第２のコアラップ層を含む。
【００３２】
図２には、複数の接着部６が、吸収体３の平面方向において、それぞれ、ドット形状を有する実施形態が示されているが、本開示の別の複数の実施形態に従う吸収性物品では、接着部が、吸収体の平面方向において、ライン形状を有する。
【００３３】
図６は、本開示の別の実施形態に従う吸収性物品を説明するための図であり、図２と同様に、吸収体を液不透過性シート側から観察した背面図である。図６に示される吸収体３は、吸収体（吸収性物品）の長手方向に延びる、複数、具体的には、４本のライン形状の接着部を有する。図６に示されるような実施形態は、図３〜図５に関連して説明した、吸収体がよれにくく且つ液体の吸収性に優れる効果に加えて、吸収した液体を、接着部に沿って吸収体の長手方向に拡散させやすくする効果をさらに有する。
【００３４】
図６に示される吸収性物品は、複数本、すなわち、４本のライン形状の接着部を有するが、本開示の別の実施形態の吸収性物品は、１本のライン形状の接着部を有する。このような実施形態として、例えば、図６に示される吸収体３において、４本の接着部６が、吸収体３の長手方向端部で連結しているものが挙げられる。
【００３５】
図７は、本開示の別の実施形態に従う吸収性物品を説明するための図であり、図２と同様に、吸収体を液不透過性シート側から観察した背面図である。図７に示される吸収体３では、複数のライン形状の接着部が、格子状に配置されている。図７に示されるような実施形態は、図３〜図５に関連して説明した、吸収体がよれにくく且つ液体の吸収性に優れる効果に加えて、吸収した液体を、単位格子１１の中に閉じ込めやすくする効果をさらに有する。
【００３６】
本明細書では、「ドット形状」は、便宜上、吸収体の平面方向において、その最大径と最小径との比が約３倍以下である接着部と定義し、そして「ライン形状」は、便宜上、吸収体の平面方向において、その最大径と最小径との比が約３倍超である接着部と定義する。ライン形状は、直線だけでなく、曲線も含み、そして交差していてもよい。
【００３７】
図８は、本開示の別の実施形態に従う吸収性物品を説明するための図であり、図２と同様に、吸収体を液不透過性シート側から観察した背面図である。図８に示される吸収体３は、液不透過性シート（図示せず）側のコアラップ層８から吸収コア層７の内部に向かって延びる、複数の第１の接着部６'と、液透過性シート（図示せず）側のコアラップ層８から吸収コア層７の内部に向かって延びる、複数の第２の接着部６''とを有する。
なお、図８において、第１の接着部６'と、第２の接着部６''とは、ライン形状を有する。
【００３８】
図８に示される吸収体３において、複数の第１の接着部６'は、吸収体３の長手方向に延び、そして複数の第２の接着部６''は、吸収体３の幅方向に延びている。
図８に示される吸収体３では、第１の接着部６'と、第２の接着部６''とが、それらが吸収体３の厚さ方向において重複する重複点１２において連結していないが、本開示の別の実施形態の吸収性物品では、第１の接着部と、第２の接着部とが、それらが吸収体の厚さ方向において重複する重複点において連結している。
【００３９】
図９は、本開示の別の実施形態に従う吸収性物品を説明するための図であり、図２と同様に、吸収体を液不透過性シート側から観察した背面図である。図９に示される吸収体３は、液不透過性シート（図示せず）側のコアラップ層８から吸収コア層７の内部に向かって延びる、複数の第１の接着部６'と、液透過性シート（図示せず）側のコアラップ層８から吸収コア層７の内部に向かって延びる、複数の第２の接着部６''とを有する。
なお、図９において、第１の接着部６'と、第２の接着部６''とは、ライン形状を有する。
【００４０】
図９に示される吸収体３において、複数の第１の接着部６'は、吸収体３の長手方向から４５°傾斜した方向に延び、そして複数の第２の接着部６''は、吸収体３の長手方向と、第１の接着部６'とは逆の方向に４５°傾斜した方向に延びている。
図９に示される吸収体３では、第１の接着部６'と、第２の接着部６''とが、それらが吸収体３の厚さ方向において重複する重複点１２において連結していないが、本開示の別の実施形態の吸収性物品では、第１の接着部と、第２の接着部とが、それらが吸収体の厚さ方向において重複する重複点において連結している。
【００４１】
本開示の吸収性物品において、吸収体は、好ましくは約１〜約２０ｇ／ｍ2、より好ましくは約２〜約１０ｇ／ｍ2、そしてさらに好ましくは約３〜約８ｇ／ｍ2の接着部の坪量を有する。上記坪量が約１ｇ／ｍ2を下回ると、吸収体のヨレの防止が不十分になる傾向があり、そして上記坪量が約２０ｇ／ｍ2を超えると、吸収体の液体の吸収性が低下する傾向がある。
【００４２】
本開示の吸収性物品では、接着部は、コアラップ層から吸収コア層の内部に向かって延び、そして複数の接着部が、吸収コア層の内部を固定し且つコアラップ層及び吸収コア層を連結するものであれば、特に制限されず、そして接着部は、例えば、接着剤、例えば、エマルジョン型接着剤、ホットメルト型接着剤等により形成されうる。
【００４３】
上記エマルジョン型接着剤としては、水中油滴型エマルジョン型接着剤及び油中水滴型エマルジョン型接着剤が挙げられ、環境保護の観点からは、水中油滴型エマルジョン型接着剤が好ましい。
【００４４】
上記エマルジョン型接着剤としては、特に制限されず、例えば、アクリル系エマルジョン、酢酸ビニル系エマルジョン、塩化ビニル・酢酸ビニルコポリマー系エマルジョン、スチレン・ブタジエンコポリマー系エマルジョン、エチレン・酢酸ビニルコポリマー系エマルジョン、ポリエステル系エマルジョン、ポリウレタン系エマルジョン、ポリオレフィン系エマルジョン等が挙げられ、そして粘性及び接着強度の制御しやすさの観点から、アクリル系エマルジョンが好ましい。上記エマルジョン型接着剤としては、例えば、特許文献２に記載のものが挙げられる。
【００４５】
上記エマルジョン型接着剤は、アミノアルコールにより中和されていることが好ましい。臭気の観点からである。上記アミノアルコールとしては、アミノ基と、ヒドロキシル基とを有するものであれば、特に制限されず、例えば、炭化水素部分の水素基が、アミノ基及びヒドロキシル基で置換された化合物が挙げられ、例えば、２−アミノ−２−メチル−１−プロパノール、Ｎ−メチルエタノールアミン、Ｎ−メチルジエタノールアミン等が挙げられる。
【００４６】
上記ホットメルト型接着剤としては、特に制限されず、例えば、ポリオレフィン（例えば、ポリエチレン及びポリプロピレン）系ホットメルト型接着剤、エチレン・酢酸ビニルコポリマー系ホットメルト型接着剤、合成ゴム（例えば、スチレン系コポリマー、ブタジエン系コポリマー、イソプレン系コポリマー）系ホットメルト型接着剤、アクリル系ホットメルト型接着剤、ポリビニルアルコール系ホットメルト型接着剤等が挙げられる。
【００４７】
上記接着部は、好ましくは約−５０〜約＋８０℃、より好ましくは約−４５〜約＋５０℃、そしてさらに好ましくは約−４０〜約＋２０℃のガラス転移温度を有する。使用時の吸収性物品の形状の変化に追従し、着用者に硬さを感じさせないためである。
上記接着部のガラス転移温度は、接着部を形成するエマルジョン、接着剤等のガラス転移温度を調整することにより達成されうる。
【００４８】
本明細書では、ガラス転移温度は、ＪＩＳ  Ｋ  ７１２１：１９８７，プラスチックの転移温度測定方法、「９．３  ガラス転移温度の求め方」に記載の「補外ガラス転移開始温度（Ｔig）」を意味する。上記ガラス転移温度は、１０℃／分の加熱温度を採用し、ＪＩＳ  Ｋ  ７１２１：１９８７，プラスチックの転移温度測定方法に従って測定される。
【００４９】
また、上記接着部の少なくとも一部は、吸収体の厚さに対して、好ましくは約０．１以上、より好ましくは約０．２以上、さらに好ましくは約０．３以上、そしてさらに好ましくは約０．４以上の高さ比を有する。また、上記接着部の少なくとも一部は、吸収体の厚さに対して、好ましくは約１．０以下、より好ましくは約０．９以下、さらに好ましくは約０．８以下、さらに好ましくは約０．７以下、そしてさらに好ましくは約０．６以下の高さ比を有する。
【００５０】
上記高さ比が大きいと、吸収体の剛性が高くなり、吸収体の耐ヨレ性に優れる傾向があり、そして上記高さ比が小さいと、液体の吸収性に優れる傾向がある。
なお、図３において、吸収体の厚さはｔで表され、接着部の高さはｈで表され、そして上記高さ比は、ｈ／ｔに相当する。
【００５１】
上記接着剤は、粘着付与樹脂、可塑剤、消泡剤、増粘剤、ワックス、防腐剤、及び着色剤等の添加剤を、さらに含むことができる。
上記粘着付与樹脂として、例えば、ロジン系樹脂、テルペン樹脂、テルペン・フェノール系樹脂、クマロン・インデン樹脂、石油系炭化水素樹脂等が挙げられる。
上記ロジン系樹脂としては、例えば、ロジンエステル類、ロジンフェノール類が挙げられる。
【００５２】
上記可塑剤としては、例えば、グリセリン；多価アルコール、例えば、エチレングリコール、プロピレングリコール等；ポリエステル、例えば、アジピン酸系ポリエステル、安息香酸系ポリエステル、アセチルクエン酸系ポリエステル、アルキルスルホン酸系ポリエステル、フタル酸系ポリエステル；ショ糖、ソルビトール等の糖類；セロソルブ類等の有機溶剤類等が挙げられる。
【００５３】
上記消泡剤としては、例えば、シリコーン系消泡剤、例えば、ジメチルポリシロキサン、ポリオキシアルキレン変性シリコーン、有機変性ポリシロキサン、フッ素シリコーン等が挙げられる。
【００５４】
上記液透過性シートとしては、当技術分野で通常用いられているものを、特に制限なく採用することができ、例えば、液体を透過する構造を有するシート状材料、例えば、開孔フィルム、織布、不織布等が挙げられる。上記織布及び不織布を構成する繊維として、天然繊維及び化学繊維が挙げられ、天然繊維としては、例えば、粉砕パルプ、コットン等のセルロースが挙げられ、化学繊維としては、例えば、レーヨン、フィブリルレーヨン等の再生セルロース、アセテート、トリアセテート等の半合成セルロース、熱可塑性疎水性化学繊維、並びに親水化処理を施した熱可塑性疎水性化学繊維が挙げられる。
【００５５】
上記液不透過性シートとしては、ＰＥ、ＰＰ等を含むフィルム、通気性を有する樹脂フィルム、スパンボンド又はスパンレース等の不織布に通気性を有する樹脂フィルムを接合したもの、ＳＭＳ等の複層不織布等が挙げられる。
【００５６】
上記吸収コア層の構成要素としては、例えば、親水性繊維、例えば、パルプ、例えば、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、及び親水化処理された熱可塑性疎水性化学繊維、並びにこれらの組み合わせ等が挙げられる。また、上記吸収コアの構成要素として、高吸収性ポリマー、例えば、アクリル酸ナトリウムコポリマー等の粒状物が挙げられる。
上記吸収コア層は、パルプを含むことが好ましい。本開示の効果の観点からである。
【００５７】
上記コアラップ層としては、液透過性で高分子吸収体が透過しないバリアー性を有する物であれば、特に制限されず、例えば、織布、不織布等が挙げられる。上記織布及び不織布としては、天然繊維、化学繊維、ティッシュ等が挙げられる。
【００５８】
当技術分野では、吸収体の剛性を向上させることを目的の１つとして、吸収体を、液透過性シート等とともに圧搾し、吸収体にエンボス部を形成することが行われている。
しかし、エンボス部は、圧搾により形成されるため、エンボス部の周囲の吸収体の厚さが薄くなるため、本開示の吸収性物品よりも、吸収した液体の吸収性に劣る傾向があり、そして着用者から力が加わった場合に、エンボス部を起点としてヨレが生じやすい傾向がある。
【００５９】
［吸収性物品の製造方法］
本開示の吸収性物品の製造方法は、以下の各ステップを含む。
吸収コア層を、コアラップ層で覆うことにより、吸収体を形成するステップ（ステップ１）。
グルーガンを用いて、接着剤を、コアラップ層の上から、吸収コア層の内部に向かって打ち込み、コアラップ層から吸収コア層の内部に向かって延びる接着部を形成するステップ（ステップ２）。
液不透過性シート、吸収体、及び液透過性シートを積層して、積層物を形成するステップ（ステップ３）。
積層物を吸収性物品の形状にカットするステップ（ステップ４）。
ステップ１，３及び４は、公知の方法に従って実施することができるので説明を省略する、ステップ２について説明する。
【００６０】
［ステップ２］
ステップ２に用いられるグルーガンとしては、例えば、エマルジョン型接着剤を打ち込むことができるコールドグルーガン、ホットメルト型接着剤を溶融させ、打ち込むことができるホットグルーガンが挙げられる。また、上記コールドグルーガンとしては、Ｂａｕｍｅｒ  ｈｈｓ社製，コールドグルーガンシリーズ、例えば、Ｖ−５００が挙げられる。
【００６１】
接着剤がエマルション型接着剤である場合には、接着剤は、好ましくは約１０〜約３，０００（ｍＰａ・ｓ）、より好ましくは約１５〜約１，０００（ｍＰａ・ｓ）、さらに好ましくは約１５〜約５００（ｍＰａ・ｓ）の粘度に調整され、塗工される。接着剤をドット形状又はライン形状で吸収体に打ち込む際の供給性、例えば、定量供給性、打ち込まれた接着剤の移動しにくさ等の観点からである。上記粘度は、加温、分散媒の追加、例えば、水の添加等により調整することができる。
【００６２】
また、接着剤がホットメルト型接着剤である場合には、当該接着剤は、好ましくは約１０〜約３，０００（ｍＰａ・ｓ）、より好ましくは約１５〜約１，０００（ｍＰａ・ｓ）、さらに好ましくは約１５〜約５００（ｍＰａ・ｓ）の粘度まで加温され、塗工される。接着剤をドット形状又はライン形状で吸収体に打ち込む際の供給性、例えば、定量供給性、打ち込まれた接着剤の移動しにくさ等の観点からである。
なお、接着剤の粘度は、ＳＢ型粘度計を用い、スピンドルＮｏ．４を選択し、塗工時の温度で測定される粘度を意味する。
【００６３】
上記粘度が約３，０００（ｍＰａ・ｓ）を超えると、上記接着剤をグルーガンから打ち出すことが難しくなり、そして接着剤をコアラップ層の上から吸収コア層の内部に向かって打ち込む（浸透させる）ことが難しくなる傾向がある。一方、上記粘度が約１０（ｍＰａ・ｓ）を下回ると、吸収コア層の内部に打ち込まれた接着剤が移動し、コアラップ層と、吸収コア層とを連結することが難しくなる傾向がある。
【００６４】
上記粘度の観点、特に低粘度化の観点からは、上記接着剤は、エマルジョンであることが好ましい。上記接着剤がホットメルト型接着剤である場合には、低粘度化のために、ホットメルト型接着剤を、通常用いられる温度よりも高い温度まで加温し、そして／又は有機溶剤等により希釈することが好ましい。
なお、ステップ２では、グルーガンを用いて、接着剤を、コアラップ層の上から、吸収コア層の内部に向かって打ち込み、コアラップ層から吸収コア層の内部を通って、反対側のコアラップ層まで延びる接着部を形成してもよい。
【００６５】
本開示の吸収性物品の例としては、液体を吸収する者であれば特に制限されず、使い捨ておむつ、生理用ナプキン、パンティーライナー、尿取りパッド、ペット用シート等が挙げられ、大量の液体を吸収するもの、例えば、使い捨ておむつ及び生理用ナプキンが好ましい。
【実施例】
【００６６】
［製造例１］
第１のコアラップ層として、長さ１１０ｍｍ×幅２５ｍｍサイズのティッシュを準備し、上記ティッシュの上に、ホットメルト型接着剤（坪量：５ｇ／ｍ2）をスパイラル状に塗工した。次いで、ホットメルト型接着剤の上に、吸収コア層として、パルプ及びＳＡＰの混合物（質量比で１：１，坪量：５００ｇ／ｍ2）を配置した。次いで、上記吸収コア層の上に、接着剤を塗工せずに、第２のコアラップ層として、長さ１１０ｍｍ×幅２５ｍｍサイズのティッシュを配置した。
【００６７】
次いで、第２のコアラップ層の上から、Ｂａｕｍｅｒ  ｈｈｓ社製，コールドグルーガン  Ｖ−５００を用いて、接着剤としてのアクリル系エマルジョンを、吸収コア層に向かって打ち込んで、複数の接着部を形成した。次いで、第２のコアラップ層全体に、５ｋｇのおもりをのせ、４０℃で３０分静置した。
【００６８】
複数の接着部は、吸収体の平面方向において、直径約２ｍｍの略円形のドット形状を有していた。複数の接着部の数密度を変化させることにより、吸収体Ａ群を準備した。吸収体Ａ群の各サンプルは、接着部の数密度が異なり、異なる接着部の坪量を有する。
なお、第２のコアラップ層の長手方向端部の長さ１０ｍｍ×幅２５ｍｍの部分にはアクリル系エマルジョンを打ち込まず、後の引張試験において、つまみ部として用いた。
【００６９】
なお、コールドグルーガンは、ノズル径：０．３ｍｍ，打ち込み圧：０．３Ｍｐａの条件で、接着剤を第２のコアラップ層に打ち込んだ。
上記アクリル系エマルジョンは、メチルメタクリレート、ｎ−ブチルアクリレート及びアクリル酸を、乳化剤とともに水中に分散させた水分散液を、開始剤の存在下で熱重合し、次いで、２−アミノ−２−メチル−１−プロパノールで中和することにより形成され、４６質量％の固形分と、２５ｍＰａ・ｓの粘度と、７．３のｐＨと、−３０℃のガラス転移温度とを有していた。
【００７０】
［製造例２］
第１のコアラップ層として、長さ１１０ｍｍ×幅２５ｍｍサイズのティッシュを準備し、上記ティッシュの上に、ホットメルト型接着剤（坪量：５ｇ／ｍ2）をスパイラル状に塗工した。次いで、ホットメルト型接着剤の上に、吸収コア層として、パルプ及びＳＡＰの混合物（質量比で１：１，坪量：５００ｇ／ｍ2）を配置した。次いで、スプレーガンを用いて、接着剤として、製造例１で用いられたものと同一のアクリル系エマルジョンを、上記吸収コア層の表面全体に塗装し、その上に、第２のコアラップ層として、長さ１１０ｍｍ×幅２５ｍｍサイズのティッシュを配置した。次いで、第２のコアラップ層全体に、５ｋｇのおもりをのせ、４０℃で３０分静置した。上記手順により、吸収体Ｂ群を準備した。吸収体Ｂ群の各サンプルは、異なる接着部の坪量を有する。
なお、第２のコアラップ層の長手方向端部の長さ１０ｍｍ×幅２５ｍｍの部分は、接着剤が付着しないように留意し、後の試験において、つまみ部として用いた。
【００７１】
［製造例３］
第１のコアラップ層として、長さ１１０ｍｍ×幅２５ｍｍサイズのティッシュを準備し、上記ティッシュの上に、ホットメルト型接着剤（坪量：５ｇ／ｍ2）をスパイラル状に塗工した。次いで、ホットメルト型接着剤の上に、吸収コア層として、パルプ及びＳＡＰの混合物（質量比で１：１，坪量：５００ｇ／ｍ2）を配置した。次いで、上記吸収コア層の上に、第１のコアラップ層に塗工したものと同一のホットメルト型接着剤（坪量：５ｇ／ｍ2）をスパイラル状に塗工し、その上に、第２のコアラップ層として、長さ１１０ｍｍ×幅２５ｍｍサイズのティッシュを配置した。次いで、第２のコアラップ層全体に、５ｋｇのおもりをのせ、４０℃で３０分静置した。同一の手順を繰り返して、吸収体Ｃ群を準備した。
なお、第２のコアラップ層の長手方向端部の長さ１０ｍｍ×幅２５ｍｍの部分は、ホットメルト型接着剤が付着しないように留意し、後の試験において、つまみ部として用いた。
【００７２】
［実施例１］
各吸収体において、第２のコアラップ層のつまみ部（接着剤の塗工されていない部分）と、第１のコアラップ層のつまみ部（第２のコアラップ層と接着されていない部分）とを、インストロンジャパンカンパニーリミテッド社製ＩＮＳＴＲＯＮ（型式：５５６４）の治具に、第２のコアラップ層のつまみ部が上となるように取り付けた。また、上記治具は、上記つまみ部の全体（幅２５ｍｍ）を保持していた。
【００７３】
次いで、約１ｃｍ／秒の速度で治具を移動させ、第１のコアラップ層と、第２のコアラップ層とを剥離させた。次いで、第２のコアラップ層と、第２のコアラップ層に付着した吸収コアの量との合計量である、吸収コア層保持量（ｇ）を測定した。結果を、図１０に示す。
図１０から、吸収体Ａ〜Ｃ群は、吸収コア層保持量が概ね同一であることが分かる。
【００７４】
なお、中和剤を水酸化ナトリウムに変更した以外は、製造例１に従って、吸収体Ｄ群を作成したところ、吸収体Ａ群と同等の吸収コア層保持量を示した。
【００７５】
［実施例２］
各吸収体に２０ｍＬの人工尿を滴下し、１分経過後、実施例１と同様に引張試験を行い、吸収コア層保持量を測定した。結果を、図１１に示す。
図１１から、吸収体Ａ群は、接着剤の坪量を問わず、吸収体Ｂ群及びＣ群よりも吸収コア層保持量が多く、吸収コアが、第２のコアラップ層と強固に連結していることが確かめられた。
なお、実施例１及び実施例２において、各群のサンプル数は同一ではない。
【００７６】
［製造例４］
第１のコアラップ層及び第２のコアラップ層のサイズを３００ｍｍ×１０ｍｍに変更し、そして接着剤としてのアクリル系エマルジョンを、数密度：約０．３個／ｃｍ2，坪量：約５ｇ／ｍ2で、つまみ部を設けることなく塗工した以外は、製造例１に従って、吸収体Ｎｏ．１を形成した。
【００７７】
［製造例５］
第１のコアラップ層及び第２のコアラップ層のサイズを３００ｍｍ×１０ｍｍに変更し、ホットメルト型接着剤を約５ｇ／ｍ2の坪量で、つまみ部を設けることなく塗工した以外は、製造例３に従って、吸収体Ｎｏ．２を形成した。
【００７８】
［実施例３］
吸収体Ｎｏ．１及びＮｏ．２に、人工尿を１５０ｍＬ滴下し、５分間静置した。次いで、遠心分離機内に、各吸収体を、それらが動かないようにセットし、４００ｒｐｍで９０秒間脱水した。
その結果、吸収体Ｎｏ.１は、吸収体Ｎｏ．２と比較して、吸収体の破壊の程度が小さかった。従って、吸収体Ｎｏ．１は、液体を吸収した後であっても、その剛性が高いことが確認された。
【００７９】
なお、実施例で用いられた人工尿は、イオン交換水１０Ｌに、尿素２００ｇ、塩化ナトリウム８０ｇ、硫酸マグネシウム８ｇ、塩化カルシウム３ｇ及び色素：青色１号約１ｇを溶解させることにより調製された。
【００８０】
具体的には、本開示は以下のＪ１〜Ｊ１４に関する。
［Ｊ１］
液透過性シートと、液不透過性シートと、上記液透過性シート及び液不透過性シートの間の吸収体とを含む吸収性物品であって、
上記吸収体が、吸収コア層と、当該吸収コアを覆うコアラップ層とを含み、
上記吸収体が、上記コアラップ層から上記吸収コア層の内部に向かって延びる接着部を有し、そして
上記接着部が、上記吸収コア層の内部を固定し且つ上記コアラップ層及び上記吸収コア層を連結している、
ことを特徴とする、上記吸収性物品。
【００８１】
［Ｊ２］
上記吸収コア層が、パルプを含む、Ｊ１に記載の吸収性物品。
［Ｊ３］
上記接着部が、上記吸収体の平面方向において、ドット形状又はライン形状を有する、Ｊ１又はＪ２に記載の吸収性物品。
【００８２】
［Ｊ４］
上記吸収体が複数の上記接着部を有し、上記複数の接着部が、上記吸収体の平面方向において、それぞれ、ドット形状を有し、そして上記複数の接着部が、上記吸収体の平面方向において千鳥状に配置されている、Ｊ１〜Ｊ３のいずれか一項に記載の吸収性物品。
［Ｊ５］
上記接着部が、上記液不透過性シート側のコアラップ層から上記吸収コア層の内部に向かって延びている、Ｊ１〜Ｊ４のいずれか一項に記載の吸収性物品。
【００８３】
［Ｊ６］
上記接着部が、上記液不透過性シート側のコアラップ層から上記吸収コア層の内部に向かって延びる、１又は複数の第１の接着部と、上記液透過性シート側のコアラップ層から上記吸収コア層の内部に向かって延びる、１又は複数の第２の接着部とを含む、Ｊ１〜Ｊ５のいずれか一項に記載の吸収性物品。
【００８４】
［Ｊ７］
第１の接着部の少なくとも一部と、第２の接着部の少なくとも一部とが、連結していない、Ｊ６に記載の吸収性物品。
［Ｊ８］
上記接着部が、エマルジョン型接着剤から形成された、Ｊ１〜Ｊ７のいずれか一項に記載の吸収性物品。
【００８５】
［Ｊ９］
上記接着部が、グルーガンを用いて、上記エマルジョン型接着剤を、上記コアラップ層の上から上記吸収コア層の内部に向かって打ち込むことにより形成された、Ｊ８に記載の吸収性物品。
［Ｊ１０］
上記接着部が、−５０〜＋８０℃のガラス転移温度を有する、Ｊ１〜Ｊ９のいずれか一項に記載の吸収性物品。
【００８６】
［Ｊ１１］
液透過性シートと、液不透過性シートと、上記液透過性シート及び液不透過性シートの間の吸収体とを含む吸収性物品の製造方法であって、
吸収コア層を、コアラップ層で覆うことにより、吸収体を形成するステップ、
グルーガンを用いて、接着剤を、上記コアラップ層の上から、上記吸収コア層の内部に向かって打ち込み、上記コアラップ層から上記吸収コア層の内部に向かって延びる接着部を形成するステップ、
上記液不透過性シート、上記吸収体、及び上記液透過性シートを積層して、積層物を形成するステップ、そして
上記積層物を吸収性物品の形状にカットするステップ、
を含む上記方法。
【００８７】
［Ｊ１２］
上記接着剤が、エマルジョン型接着剤である、Ｊ１１に記載の方法。
［Ｊ１３］
上記エマルジョン型接着剤が、１０〜３０００ｍＰａ・ｓの粘度を有する、Ｊ１２に記載の方法。
【００８８】
［Ｊ１４］
上記接着部が、−５０〜＋８０℃のガラス転移温度を有する、Ｊ１１〜Ｊ１３のいずれか一項に記載の方法。
【符号の説明】
【００８９】
１    使い捨ておむつ
２    液透過性シート
３    吸収体
４    立体ギャザー
５    テープファスナ
６    接着部
７    吸収コア層
８    コアラップ層
９    高剛性領域
１０    低剛性領域
１１    単位格子
１２    重複点
【図１】
2014233410.tif 000003
【図２】
2014233410.tif 000004
【図３】
2014233410.tif 000005
【図４】
2014233410.tif 000006
【図５】
2014233410.tif 000007
【図６】
2014233410.tif 000008
【図７】
2014233410.tif 000009
【図８】
2014233410.tif 000010
【図９】
2014233410.tif 000011
【図１０】
2014233410.tif 000012
【図１１】
2014233410.tif 000013